(57)【要約】【課題】本発明は、タイルカーペットの表皮層とバッキング樹脂層を分離し、表皮層の繊維くずの混入の無いバッキング樹脂層を効率よく回収する方法を提供するものである。【解決手段】本発明者らは、このような課題を解決するために鋭意検討の結果、タイルカーペットを表皮層側から十分加熱し、表皮層側のバッキング樹脂層を溶融させて、表皮層とバッキング樹脂層にせん断力を与えないように、該タイルカーペットの同じ端部にある前記表皮層端部と前記バッキング樹脂層端部をそれぞれ反対方向に引っ張ることにより、バッキング樹脂層を効率よく回収することができることを見出し本発明に到達した。【選択図】        図２
2010069083.tif 000002
【特許請求の範囲】
【請求項１】
表皮層とバッキング樹脂層とからなるタイルカーペットにおいて、１７０〜２２０℃にタイルカーペットを表皮層側から加熱し、該タイルカーペットの同じ端部にある前記表皮層端部と前記バッキング樹脂層端部をそれぞれ反対方向に引っ張って表皮層とバッキング樹脂層に剥がすことを特徴とするタイルカーペットの表皮層とバッキング樹脂層の分離方法。
【請求項２】
請求項１に記載のタイルカーペットの表皮層とバッキング樹脂層の分離方法において、前記表皮層と前記バッキング樹脂層のどちらか一方を固定し、他の一方の端部を剥がすように引っ張って剥がすことを特徴とするタイルカーペットの表皮層とバッキング樹脂層の分離方法。
【請求項３】
前記タイルカーペットの表皮層とバッキング樹脂層の分離方法において、タイルカーペットを加熱した後に、前記表皮層と前記バッキング樹脂層の剥離面に加熱したナイフを当てながら、表皮層とバッキング樹脂層に剥がすことを特徴とする請求項１または２に記載のタイルカーペットの表皮層とバッキング樹脂層の分離方法。
【発明の詳細な説明】
【技術分野】
【０００１】
本発明は、タイルカーペットのリサイクル技術に関するもので、タイルカーペットの表皮層とバッキング樹脂層を分離回収することにより、表皮層の繊維の混入が無いバッキング樹脂層を効率よく回収し、リサイクル活用するものである。
【背景技術】
【０００２】
近年タイルカーペットは、ロールカーペットに較べ施工のし易さから、オフィスや商業施設等で使用量を急速にのばしている。タイルカーペットは、表皮層とバッキング樹脂を固化したバッキング樹脂層とからなり、塩化ビニル樹脂を主体としたバッキング樹脂を表皮層裏面に塗布し、一定の厚さにコントロールしながら、表皮層とバッキング樹脂を固着し、一定寸法に切断して製造されるものが多い。また、タイルカーペットの反り防止や、寸法安定性、強度保持等のために、バッキング樹脂層中に、ガラス繊維やポリエステル繊維からなる布帛を挿入させることが多い。
【０００３】
しかしながら、これら塩化ビニル樹脂を主体としたタイルカーペットは、使用後の廃棄処分において燃焼時に有害ガスが発生することから、埋め立て処分することが多く、塩化ビニル樹脂を回収し、リサイクルする技術が求められていた。
【０００４】
特許文献１においては、使用済みカーペットのバッキング樹脂層と表皮層を剥離する技術が開示されている。しかしながら、特許文献１のタイルカーペットでは、バッキング樹脂層と表皮層を分離しやすくするために、バッキング樹脂層と表皮層の接着に６０〜１００℃で溶融するウレタン樹脂系の熱溶融性の接着剤を使用するもので、一般的なタイルカーペットの製造方法とは異なったもので１工程多いコストのかかる製造工程となっていた。
【０００５】
また、特許文献２においては、タイルカーペットを１００〜１７０℃に加熱し、周速の異なる一対のロールの間を通過させて、バッキング樹脂層と表皮層の境界面にずれを生じさせて剥離を起こさせることを特徴とするもので、タイルカーペットからバッキング樹脂層と表皮層を分離回収する方法が開示されている。しかしながら、特許文献２の方法では、タイルカーペットの厚みよりも狭い一対のロールの隙間を通過させながら、せん断力を加えることから、表皮層側の境界面に残るバッキング樹脂が多くなり、さらに回収効率のよい方法が求められていた。
【特許文献１】特開２００２−１０９０１号公報
【特許文献２】特開２００４−１６８０２３号公報
【発明の開示】
【発明が解決しようとする課題】
【０００６】
本発明は、かかる技術的背景に鑑みてなされたもので、タイルカーペットの表皮層とバッキング樹脂層を分離し、表皮層の繊維くずの混入の無いバッキング樹脂層を効率よく回収する方法を提供するものである。
【課題を解決するための手段】
【０００７】
本発明者らは、このような課題を解決するために鋭意検討の結果、タイルカーペットを表皮層側から十分加熱し、表皮層側のバッキング樹脂層を溶融させて、表皮層とバッキング樹脂層にせん断力を与えないように、該タイルカーペットの同じ端部にある前記表皮層端部と前記バッキング樹脂層端部をそれぞれ反対方向に引っ張ることにより、バッキング樹脂層を効率よく回収することができることを見出し本発明に到達した。本発明は、以下の手段を提供する。
【０００８】
［１］表皮層とバッキング樹脂層とからなるタイルカーペットにおいて、１７０〜２２０℃にタイルカーペットを表皮層側から加熱し、該タイルカーペットの同じ端部にある前記表皮層端部と前記バッキング樹脂層端部をそれぞれ反対方向に引っ張って表皮層とバッキング樹脂層に剥がすことを特徴とするタイルカーペットの表皮層とバッキング樹脂層の分離方法。
【０００９】
［２］前項１に記載のタイルカーペットの表皮層とバッキング樹脂層の分離方法において、前記表皮層と前記バッキング樹脂層のどちらか一方を固定し、他の一方の端部を剥がすように引っ張って剥がすことを特徴とするタイルカーペットの表皮層とバッキング樹脂層の分離方法。
【００１０】
［３］前記タイルカーペットの表皮層とバッキング樹脂層の分離方法において、タイルカーペットを加熱した後に、前記表皮層と前記バッキング樹脂層の剥離面に加熱したナイフを当てながら、表皮層とバッキング樹脂層に剥がすことを特徴とする前項１または２に記載のタイルカーペットの表皮層とバッキング樹脂層の分離方法。
【発明の効果】
【００１１】
［１］の発明では、表皮層とバッキング樹脂層とからなるタイルカーペットにおいて、タイルカーペットを表皮層側から１７０〜２２０℃に加熱するので、表皮層であるパイル糸や基布を溶融させない温度で、バッキング樹脂層の表皮層側から溶融させることができ、タイルカーペットの同じ端部にある前記表皮層端部と前記バッキング樹脂層端部をそれぞれ反対方向に引っ張ってやれば、バッキング樹脂層の溶融部から、表皮層とバッキング樹脂層に簡単に剥がすことができる。
【００１２】
［２］の発明では、前項１に記載のタイルカーペットの表皮層とバッキング樹脂層の分離方法において、前記表皮層と前記バッキング樹脂層のどちらか一方を固定し、他の一方の端部を剥がすように引っ張って剥がすようにするので、簡単な構造となり機械化しやすい表皮層とバッキング樹脂層の分離方法とすることができる。
【００１３】
［３］の発明は、タイルカーペットを加熱した後に、前記表皮層と前記バッキング樹脂層の剥離面に加熱したナイフを当てながら、表皮層とバッキング樹脂層に剥がすので、表皮層側に残るバッキング樹脂をバッキング樹脂層側に移しながら剥がすことができ、バッキング樹脂層を効率よく回収することができる。
【発明を実施するための最良の形態】
【００１４】
一般的によく使われている塩化ビニル樹脂製やオレフィン系樹脂製のタイルカーペットは、図１に示すように、バッキング樹脂層３として炭酸カルシウムを充填剤にして、塩化ビニル樹脂やオレフィン系樹脂と混合したバッキング樹脂層３を形成し、パイル糸（２−１）と基布（２−２）からなる表皮層２に接着固化し、所定寸法に裁断してタイルカーペット１を形成している。これらの塩化ビニル樹脂製やオレフィン系樹脂製のタイルカーペットは、タイルカーペットの敷設時の性能（平面性、皺防止性、捲くれ防止性、移動防止性、馴染み性）を十分満足するタイルカーペットとして最も多く使われている。
【００１５】
表皮層２は、その表面にパイルを有していても良いし、パイルを有していなくともいずれであっても良く、特に限定されるものではない。前者の例としてはタフテッドカーペット、織カーペット、編カーペット、電着カーペット等を例示でき、後者の例としてはニードルパンチ不織布等を例示できる。また、表皮層２の素材は、特に限定されるものではなく、ポリエステル繊維、ポリアミド繊維、ポリプロピレン繊維、アクリル繊維等の合成繊維、あるいは、麻、綿、羊毛等の天然繊維等の繊維から構成されるが、リサイクル性と安全性の観点からは、オレフィン系の繊維からなるのが好ましい。また、一般にバッキング樹脂層３として、塩化ビニル樹脂を用いるタイルカーペットの製造工程では、塩化ビニル樹脂を溶融固化する必要から１６０℃程度まで加工温度を上昇させるので、融点が１６０℃以上の繊維が使われる。
【００１６】
図１は、表皮層２がタフテッドカーペットの場合を示しており、表皮層２がパイル糸（２−１）と基布（２−２）とからなっており、パイル糸の抜糸強度をあげるためにＳＢＲラテックスによってプレコート層（２−３）を形成させることもある。次に、バッキング樹脂層３に前記表皮層２を積層し、加熱してバッキング樹脂層３と表皮層２を接着し一体化してから、指定寸法に裁断しタイルカーペット１を得る。
【００１７】
前記バッキング樹脂層３の厚さは、１〜１０ｍｍであるのが好ましい。１ｍｍ未満では、タイルカーペットとして十分な剛性効果や平面性、皺防止性、捲くれ防止性等が得られなくなるし、１０ｍｍを超えると、重くなりすぎたり、またコスト的にも好ましくない。
【００１８】
本発明は、このようにして製造された使用済みタイルカーペットを市場から回収し、表皮層とバッキング樹脂層に効率よく分離してリサイクル活用しようとするものである。
【００１９】
例えば、図２に示すように、コンベアベルト上に使用済みタイルカーペットを置き、加熱炉で加熱し、表皮層側のバッキング樹脂層の接着面が、１７０〜２２０℃となって、軟化し溶融し始めた段階で、該タイルカーペットの端部の表皮層端部とバッキング樹脂層端部をそれぞれ上下反対方向に引き剥がして、タイルカーペットの表皮層とバッキング樹脂層を分離して回収するものである。
【００２０】
また、別な方法として、図３のように加熱炉で加熱した後にタイルカーペットを反転し、コンベアベルト上に面ファスナーの鈎部を具備したコンベアベルト上にタイルカーペットの表皮層側を固定し、バッキング樹脂層端部から上方向に引き剥がして、タイルカーペットの表皮層とバッキング樹脂層を分離して回収することもできる。
【００２１】
さらに、別な方法として、図４に示すように、表皮層とバッキング樹脂層の剥離面に加熱したナイフ４を当てながら、該タイルカーペットの端部の表皮層端部とバッキング樹脂層端部をそれぞれ上下反対方向に引き剥がして、タイルカーペットの表皮層側に付くバッキング樹脂をバッキング樹脂層側に移して、バッキング樹脂層を効率よく分離して回収する方法を挙げることもできる。ナイフ４の加熱温度は、１７０〜２２０℃に加熱するのが好ましい。
【実施例】
【００２２】
つぎに本発明のタイルカーペットにおける、表皮層とバッキング樹脂層の分離方法について具体的な実施例について説明する。なお、この発明の表皮層とバッキング樹脂層の分離方法は、実施例に限定されるものではない。
【００２３】
使用済みタイルカーペットとしては、表皮層２が、タフテッドカーペット（パイルは、原着ポリエステル糸  目付７００ｇ／ｍ２、 基布はポリエステル不織布１００ｇ／ｍ２厚み６ｍｍ）に、バッキング樹脂層が、塩化ビニル樹脂を主体としたバッキング樹脂層（厚み２ｍｍ、目付４０００ｇ／ｍ２、）を積層したもので、８年間程使用したタイルカーペットを用意した。
【００２４】
＜実施例１＞
図２に示すように、コンベアベルト上に使用済みタイルカーペットを置き、加熱炉で２００℃５分間加熱し、表皮層側のバッキング樹脂層が、溶融し始めた段階で、該タイルカーペットの端部の表皮層端部とバッキング樹脂層端部をそれぞれガイドロール５を支点にして上下反対方向に引き剥がして（タイルカーペットの角部の表皮層とバッキング樹脂層の境界を手で分けてガイドロール５を支点に引き剥がすとやりやすい。）、タイルカーペットの表皮層とバッキング樹脂層を分離して回収した。回収したバッキング樹脂層の重さは、２９００ｇであった。
【００２５】
＜実施例２＞
図３に示すように、加熱炉で２００℃５分間加熱した後にタイルカーペットを反転し、コンベアベルト上に面ファスナーの鈎部を具備したコンベアベルト６上にタイルカーペットの表皮層側を固定し、バッキング樹脂層端部からガイドロール５を支点にして上方向に引き剥がして、タイルカーペットの表皮層とバッキング樹脂層を分離して回収した。回収したバッキング樹脂層の重さは、２９００ｇであった。
【００２６】
＜実施例３＞
図４に示すように、表皮層とバッキング樹脂層の剥離面に、２００℃に加熱したナイフを当てながら、該タイルカーペットの端部の表皮層端部とバッキング樹脂層端部をそれぞれガイドロール５を支点にして上下反対方向に引き剥がして、タイルカーペットの表皮層側に付くバッキング樹脂をバッキング樹脂層側に移して、バッキング樹脂層を効率よく分離して回収した。回収したバッキング樹脂層の重さは、３３００ｇであった。
【００２７】
＜比較例１＞
実施例１において、加熱炉で２００℃５分間加熱し、表皮層側のバッキング樹脂層が、溶融し始めた段階で、１．５倍の回転差を有する一対のローラーの間（間隔７ｍｍ）をバッキング樹脂層側が速いローラーに接するようにして通過させた後、該タイルカーペットの端部の表皮層端部とバッキング樹脂層端部をそれぞれ上下反対方向に引き剥がして、タイルカーペットの表皮層とバッキング樹脂層を分離して回収した。表皮層端部とバッキング樹脂層端部を引き出すのは簡単であったが、回収したバッキング樹脂層の重さは、２６００ｇで実施例１よりも、約１割程度少ないものであった。
【図面の簡単な説明】
【００２８】
【図１】一般的タイルカーペットの概略断面図である。
【図２】本発明の一実施形態に係わるタイルカーペットの表皮層とバッキング樹脂層の分離方法を示す概略図である。
【図３】本発明の一実施形態に係わるタイルカーペットの表皮層とバッキング樹脂層の分離方法を示す概略図である。
【図４】本発明の一実施形態に係わるタイルカーペットの表皮層とバッキング樹脂層の分離方法を示す概略図である。
【符号の説明】
【００２９】
１・・・タイルカーペット
２・・・表皮層
２−１・・・パイル糸
２−２・・・基布
２−３・・・プレコート層
３・・・バッキング樹脂層
４・・・ナイフ
５・・・ガイドロール
６・・・面ファスナの付いたコンベアベルト
【図１】
2010069083.tif 000003
【図２】
2010069083.tif 000004
【図３】
2010069083.tif 000005
【図４】
2010069083.tif 000006